(57)【特許請求の範囲】
【請求項１】
ジメチルビニル末端ジメチルシロキサンとテトラメチルテトラビニルシクロテトラシロキサンとを、１００：２〜７３：１の体積比で重合させてなるものであることを特徴とするポリマー組成物。
【請求項２】
ジメチルビニル末端ジメチルシロキサンと、テトラメチルテトラビニルシクロテトラシロキサンとを、１００：２〜７３：１の体積比で混合する混合工程と、
前記混合工程後、ジメチルビニル末端ジメチルシロキサンと、テトラメチルテトラビニルシクロテトラシロキサンとの混合物を、６０℃〜８０℃の温度下において、５時間〜６時間放置する工程と、を有していることを特徴とするポリマー組成物の製造方法。
【発明の詳細な説明】
【技術分野】
【０００１】
本発明は、被貼付物に貼付することが可能なポリマー組成物に関するものである。
【背景技術】
【０００２】
従来から、下記特許文献１に開示されているように、被貼付物に接触することが意図されたポリマー組成物が公知となっている。
【先行技術文献】
【特許文献】
【０００３】
【特許文献１】特開２０１０−４７７６４号公報
【発明の概要】
【発明が解決しようとする課題】
【０００４】
近年では、例えば、皮膚などの被貼付物に貼付可能な生体適合性を有したポリマー組成物が望まれる場合があるが、上記特許文献１のポリマー組成物は、生体適合性を有しているものの、被貼付物に貼付して使用することができるものではない（上記特許文献１の段落００４８、００４９参照）。
【０００５】
そこで、本発明の目的は、皮膚など様々な被貼付物に貼付することが可能なポリマー組成物を提供することである。
【課題を解決するための手段】
【０００６】
（１）  本発明のポリマー組成物は、ジメチルビニル末端ジメチルシロキサン（以下、ＤＳＤＴ（Dimethyl siloxane,Dimethylvinyl-terminated）と表現することがある。）とテトラメチルテトラビニルシクロテトラシロキサン（以下、ＴＴＣ（Tetrametyhyl tetravinyl cyclotetrasiloxane）と表現することがある。）とを、１００：２〜７３：１の体積比で重合させてなるものである。
【０００７】
上記（１）の構成によれば、皮膚など様々な被貼付物に貼付することが可能なポリマー組成物を提供できる。特に、ＤＳＤＴとＴＴＣとを１００：２の体積比で含む場合には、本発明のポリマー組成物は、被貼付物への貼付と剥離とを何回も繰り返すことができる。すなわち、本発明のポリマー組成物を何回も使用することができることから、本発明のポリマー組成物は、被貼付物への貼付と剥離とが１回でできなくなってしまうものに比べて経済的である。また、本発明のポリマー組成物は、生体適合性を有したものであるので、直接、皮膚などに長時間貼り付けることも可能である。
【０００８】
（２）  本発明のポリマー組成物の製造方法は、ＤＳＤＴとＴＴＣとを１００：２〜７３：１の体積比で混合する混合工程と、前記混合工程後、ＤＳＤＴとＴＴＣとの混合物を、６０℃〜８０℃の温度下において、５時間〜６時間放置する工程と、を有しているものである。
【０００９】
上記（２）の構成によれば、例えば、上記（１）のポリマー組成物を容易に製造することができる。また、例えば、ＤＳＤＴとＴＴＣとの混合条件を１００：２の体積比とした場合には、混合条件を７０：１〜７３：１の体積比とした場合に比べて硬いポリマー組成物とすることができる。
【図面の簡単な説明】
【００１０】
【図１】本発明の実施例１及び比較例９に係るポリマー組成物のスチロールへの貼り付き性の実験結果を示すグラフである。
【図２】本発明の実施例１及び比較例９に係るポリマー組成物の人の皮膚への貼り付き性の実験結果を示すグラフである。
【発明を実施するための形態】
【００１１】
以下、本発明の実施形態に係るポリマー組成物について説明する。
【００１２】
本実施形態に係るポリマー組成物は、ＤＳＤＴとＴＴＣとを重合させてなるＰＤＭＳである。このＰＤＭＳは、生体適合性を有しているものでもある。具体的には、以下に説明する混合工程と放置工程とによって製造することができる。
【００１３】
すなわち、まず、ＤＳＤＴとＴＴＣと１００：２〜７３：１の体積比で混合する（混合工程）。なお、ＤＳＤＴとＴＴＣとの混合体積比を１００：２より小さくすると、硬すぎて皮膚などに貼り付けておく時間が短時間となるか、又は、貼り付けること自体が困難となる。また、ＤＳＤＴとＴＴＣとの混合体積比が、７３：１を超えると液状のまま固まらず、ポリマー組成物を生成しない。なお、ＤＳＤＴとＴＴＣとの混合体積比を変化させることで、生成されるポリマー組成物の硬さを変化させることができる。例えば、ＤＳＤＴとＴＴＣとの混合条件を１００：２の体積比に近い値とすればするほど、ＤＳＤＴとＴＴＣとの混合条件を７３：１の体積比に近い値とした場合に比べて硬めのポリマー組成物とすることができる。
【００１４】
次に、上記混合工程後、ＤＳＤＴとＴＴＣとの混合物を、６０℃程度〜８０℃程度の温度下において所定時間放置する（放置工程）。なお、５時間〜６時間放置することが好ましい。
【００１５】
本実施形態によれば、皮膚など様々な被貼付物に貼付することが可能なポリマー組成物を提供できる。
【実施例】
【００１６】
次に、実施例を用いて、本発明に係るポリマー組成物について説明する。
【００１７】
下記表１の実施例１〜４及び比較例１〜８に示した体積比で、ＤＳＤＴとＴＴＣとを混合した後、８０℃の環境下で放置し、ポリマー組成物を生成することを試みた。その結果、比較例６〜８についてはポリマー組成物を生成することができなかったが、実施例１〜４及び比較例１〜４については、ポリマー組成物を生成することができた。なお、実施例１〜４及び比較例１〜４の条件で生成されたポリマー組成物を、各条件につき数個ずつ作成し、該ポリマー組成物それぞれについて人の皮膚への貼り付き耐久性を調査した。該調査の結果を表１に示す。
【００１８】
【表１】
0005521220.tif 000002
【００１９】
表１から、生体適合性を有した実施例１〜４に係るポリマー組成物は、直接、人の皮膚などに長期間貼り付けることが可能であることがわかった。実施例２〜４に係るポリマー組成物に関しては、実施例１に係るポリマー組成物よりも粘着性は強いが、柔らかいために貼り付けた場所から移動してしまうことがあった。
【００２０】
また、実施例１に係るポリマー組成物と比較例９に係る市販商品（ジョンソン・エンド・ジョンソン（株）製のＢＡＮＤ−ＡＩＤ（登録商標））とについて、スチロールの表面と人の皮膚とに貼ったり剥がしたりすることを繰り返して、貼り付き性の変化を調査した。スチロールの表面について行った調査の結果を図１のグラフに示し、人の皮膚について行った調査の結果を図２のグラフに示す。なお、実施例１に係るポリマー組成物又は比較例９に係る市販商品を被対象物に貼って剥がしてという２つの作業を１サイクルと定義し、図１及び図２のｘ軸にサイクル数を示す。また、図１及び図２のｙ軸は、実施例１に係るポリマー組成物と比較例９に係る市販商品を剥がす際に必要な張力の値を示すものである。
【００２１】
図１及び図２のグラフから、実施例１に係るポリマー組成物の貼り付き性は、スチロールの表面について行った調査では、８０回未満では異なるものの８０回以上で比較例９に係る市販商品と同様のものとなった。また、実施例１に係るポリマー組成物の貼り付き性は、人の皮膚について行った調査では、４０回未満では異なるものの４０回以上で比較例９に係る市販商品と同様のものとなった。なお、実施例１に係るポリマー組成物の貼り付き性は、最初から２００回まで上記サイクルを繰り返しても変化せず、安定したものであることがわかった。したがって、実施例１のポリマー組成物は、被貼付物への貼付と剥離とを何回も繰り返すことができることがわかった。すなわち、実施例１のポリマー組成物を何回も使用することができることから、実施例１のポリマー組成物は、被貼付物への貼付と剥離とが１回でできなくなってしまうものに比べて経済的である。
【００２２】
なお、実施例２〜４に係るポリマー組成物については、スチロールの表面又は人の皮膚に貼り付くものの、剥がすと、該ポリマー組成物がスチロールの表面又は人の皮膚にいくらか残留するという状況になった。
【００２３】
なお、本発明は上記実施形態及び実施例に限定されるものではなく、本発明の趣旨に基づいて種々の変形が可能であり、これらを本発明の範囲から排除するものではない。
【図１】
0005521220.tif 000003
【図２】
0005521220.tif 000004